(57)【要約】  ウレタン樹脂、分散剤、及び分散染料を含有し、前記ウレタン樹脂の含有率が０．０３５質量％より多く、６質量％未満であるインクジェット捺染用インク組成物を提供する。また、そのインクジェット捺染用インク組成物を用いた疎水性繊維の捺染方法を提供する。【特許請求の範囲】
【請求項１】
ウレタン樹脂、分散剤、及び分散染料を含有し、前記ウレタン樹脂の含有率が０．０３５質量％より多く、６質量％未満であるインクジェット捺染用インク組成物。
【請求項２】
前記ウレタン樹脂の含有率が、２質量％より多く、６質量％未満である請求項１に記載のインクジェット捺染用インク組成物。
【請求項３】
前記ウレタン樹脂が、ポリカーボネート系ウレタン樹脂及びポリエーテル系ウレタン樹脂から選択される少なくとも１種を含む請求項１又は２に記載のインクジェット捺染用インク組成物。
【請求項４】
前記分散染料が、Ｃ．Ｉ．ディスパースイエロー、Ｃ．Ｉ．ディスパースオレンジ、Ｃ．Ｉ．ディスパースブルー、及びＣ．Ｉ．ディスパースレッドからなる群より選択される少なくとも１種を含む請求項１〜３のいずれか一項に記載のインクジェット捺染用インク組成物。
【請求項５】
前記分散染料が、Ｃ．Ｉ．ディスパースイエロー５４、Ｃ．Ｉ．ディスパースオレンジ２５、Ｃ．Ｉ．ディスパースブルー５６、Ｃ．Ｉ．ディスパースブルー７２、Ｃ．Ｉ．ディスパースブルー３５９、Ｃ．Ｉ．ディスパースブルー３６０、及びＣ．Ｉ．ディスパースレッド６０からなる群より選択される少なくとも１種を含む請求項４に記載のインクジェット捺染用インク組成物。
【請求項６】
前記分散剤が、スチレン−（メタ）アクリル共重合体及び芳香族スルホン酸のホルマリン縮合物から選択される少なくとも１種を含む請求項１〜５のいずれか一項に記載のインクジェット捺染用インク組成物。
【請求項７】
前記スチレン−（メタ）アクリル共重合体の質量平均分子量が、１０００〜２００００である請求項６に記載のインクジェット捺染用インク組成物。
【請求項８】
前記スチレン−（メタ）アクリル共重合体の質量平均分子量が、２０００〜１９０００である請求項７に記載のインクジェット捺染用インク組成物。
【請求項９】
前記スチレン−（メタ）アクリル共重合体の質量平均分子量が、４０００〜１７０００である請求項８に記載のインクジェット捺染用インク組成物。
【請求項１０】
さらに、水溶性有機溶剤を含有する請求項１〜９のいずれか一項に記載のインクジェット捺染用インク組成物。
【請求項１１】
前記水溶性有機溶剤が、グリセリン及びプロピレングリコールから選択される少なくとも１種を含む請求項１０に記載のインクジェット捺染用インク組成物。
【請求項１２】
請求項１〜１１のいずれか一項に記載のインクジェット捺染用インク組成物により染色された繊維。
【請求項１３】
請求項１〜１１のいずれか一項に記載のインクジェット捺染用インク組成物をインクとして用い、該インクの液滴をインクジェットプリンタにより疎水性繊維に付着させる付着工程と、
前記付着工程にて前記疎水性繊維に付着させたインク中の染料を、熱により該疎水性繊維に固着させる固着工程と、
前記疎水性繊維中に残存する未固着の染料を洗浄する洗浄工程と、
を含む疎水性繊維の捺染方法。
【請求項１４】
前記インクを付着させる前の前記疎水性繊維に、糊材、アルカリ性物質、還元防止剤、及びヒドロトロピー剤を含有する水溶液を付与する前処理工程をさらに含む請求項１３に記載の疎水性繊維の捺染方法。
【請求項１５】
請求項１〜１１のいずれか一項に記載のインクジェット捺染用インク組成物をインクとして用い、該インクの液滴をインクジェットプリンタにより中間記録媒体に付着させ、記録画像を得るプリント工程と、
前記中間記録媒体における前記インクの付着面に疎水性繊維を接触させ、熱処理することにより前記記録画像を前記疎水性繊維に転写する転写工程と、
を含む疎水性繊維の捺染方法。
【発明の詳細な説明】
【技術分野】
【０００１】
本発明は、インクジェット捺染用インク組成物及びそれを用いた疎水性繊維の捺染方法に関する。
【背景技術】
【０００２】
近年、インクジェットによる無製版印刷を行う記録方法が提案され、布等を含めた繊維の捺染においてもインクジェット印刷による捺染（インクジェット捺染）が行われている。インクジェット印刷による捺染は、従来のスクリーン印刷等による捺染と比較して、無製版であること；省資源であること；省エネルギーであること；高精細表現が容易であること；等の様々な利点がある。【０００３】
ここで、ポリエステル繊維を代表とする疎水性繊維は、一般に水不溶性色材により染色される。このため、インクジェット印刷により疎水性繊維を捺染するための水性インクとしては、一般に水不溶性色材を水中に分散させた分散インクが用いられる。【０００４】
疎水性繊維へのインクジェット捺染方法は、ダイレクト捺染法（ダイレクトプリント法）と昇華転写捺染法（昇華転写プリント法）とに大別される。ダイレクト捺染法は、疎水性繊維へ直接インクを付与（プリント）した後、高温スチーミング等の熱処理によりインク中の染料を疎水性繊維に染着させる捺染方法である。一方、昇華転写捺染法は、中間記録媒体（専用の転写紙等）にインクを付与（プリント）した後、中間記録媒体のインク付与面と疎水性繊維とを重ね合わせ、熱圧着ローラー、熱プレス機等による熱圧着方式によって、染料を中間記録媒体から疎水性繊維へと転写させる捺染方法である。【０００５】
昇華転写捺染法は、のぼり旗等の捺染加工に主に用いられており、インク中には熱処理による疎水性繊維への転写適性に優れた易昇華型の染料が用いられる。加工工程は、（１）プリント工程：インクジェットプリンタにより染料インクを中間記録媒体に付与する工程、（２）転写工程：熱処理により染料を中間記録媒体から繊維へと転写及び染着させる工程、の２工程であり、市販の転写紙が広く使用できるため繊維の前処理は必要とせず、洗浄工程も省略されている。【０００６】
昇華転写捺染法に使用されるインクとしては、水不溶性の昇華性染料を水中に分散させた水性インクが知られている。例えば、特許文献１には、分散染料及び油溶性染料から選ばれる昇華性染料を分散剤により水中に分散させた水性分散液に対して、保湿剤（乾燥防止剤）としての水溶性有機溶剤、表面張力調整剤としての界面活性剤、及びその他の添加剤（ｐＨ調整剤、防腐防黴剤、消泡剤等）を添加し、粒度、粘度、表面張力、ｐＨ等の物理特性（物性）を最適化させてインクを調製することが記載されている。
【先行技術文献】
【特許文献】
【０００７】
【特許文献１】国際公開第２００５／１２１２６３号
【発明の概要】
【発明が解決しようとする課題】
【０００８】
ところで、商業用印刷においては、インクジェット印刷はより高速化しており、インクジェット用インクにも高速化に対応したインクの設計が求められている。インクジェット記録の速度を向上させるために記録後の乾燥、定着等の処理時間を短縮すると、インク中の水又は有機溶剤の記録媒体中への浸透又は乾燥が追い付かないままに次の記録画像が重ねられてしまい、記録媒体上に形成した画像がその上に積み重ねられた記録媒体の裏面に転写されてしまう現象や、記録媒体同士がくっついてしまう現象等が生じ、記録画像及び記録媒体を損ねてしまう。これらの課題を防止するため、インク調製時に揮発性の高い有機溶剤を使用する方法が知られているが、有機溶剤を使用することにより、紙等の記録媒体への浸透性が高くなり、インクとしての発色性が下がってしまう。この問題は、特に坪量の低い紙を使用する場合に顕著である。このため、記録媒体上の乾燥性及び発色性に優れたインクが求められている。【０００９】
また、水不溶性色材を繊維に定着する目的で、インクにバインダー樹脂を添加することも提案されている。しかし、バインダー樹脂の種類によっては、開放放置後の再吐出性が悪くなることが判明した。インクジェット捺染を行う場合、プリンタにインクを充填して吐出を行った後、数１０分間程度吐出を中断し、吐出を再開して捺染を行うことが多い。このように、吐出を中断した後に吐出を再開することを「開放放置後の再吐出」、「間欠吐出」等という。開放放置後の再吐出性が悪いインクは、吐出を再開するときにヘッドの洗浄操作が必須となり、使い勝手が極めて悪くなる。このため、インクジェット捺染用のインクにおいては、特に開放放置後の再吐出性の向上が強く求められている。【００１０】
そこで、本発明は、開放放置後の再吐出性、記録媒体上の乾燥性、及び発色性に優れるインクジェット捺染用インク組成物、及びそれを用いた疎水性繊維の捺染方法を提供することを課題とする。
【課題を解決するための手段】
【００１１】
本発明者らは、上記課題を解決すべく鋭意検討を重ねた結果、以下の１）〜１５）に記載の本発明を完成させた。【００１２】
１）
ウレタン樹脂、分散剤、及び分散染料を含有し、前記ウレタン樹脂の含有率が０．０３５質量％より多く、６質量％未満であるインクジェット捺染用インク組成物。
２）
前記ウレタン樹脂の含有率が、２質量％より多く、６質量％未満である１）に記載のインクジェット捺染用インク組成物。
３）
前記ウレタン樹脂が、ポリカーボネート系ウレタン樹脂及びポリエーテル系ウレタン樹脂から選択される少なくとも１種を含む１）又は２）に記載のインクジェット捺染用インク組成物。
４）
前記分散染料が、Ｃ．Ｉ．ディスパースイエロー、Ｃ．Ｉ．ディスパースオレンジ、Ｃ．Ｉ．ディスパースブルー、及びＣ．Ｉ．ディスパースレッドからなる群より選択される少なくとも１種を含む１）〜３）のいずれか一項に記載のインクジェット捺染用インク組成物。
５）
前記分散染料が、Ｃ．Ｉ．ディスパースイエロー５４、Ｃ．Ｉ．ディスパースオレンジ２５、Ｃ．Ｉ．ディスパースブルー５６、Ｃ．Ｉ．ディスパースブルー７２、Ｃ．Ｉ．ディスパースブルー３５９、Ｃ．Ｉ．ディスパースブルー３６０、及びＣ．Ｉ．ディスパースレッド６０からなる群より選択される少なくとも１種を含む４）に記載のインクジェット捺染用インク組成物。
６）
前記分散剤が、スチレン−（メタ）アクリル共重合体及び芳香族スルホン酸のホルマリン縮合物から選択される少なくとも１種を含む１）〜５）のいずれか一項に記載のインクジェット捺染用インク組成物。
７）
前記スチレン−（メタ）アクリル共重合体の質量平均分子量が、１０００〜２００００である６）に記載のインクジェット捺染用インク組成物。
８）
前記スチレン−（メタ）アクリル共重合体の質量平均分子量が、２０００〜１９０００である７）に記載のインクジェット捺染用インク組成物。
９）
前記スチレン−（メタ）アクリル共重合体の質量平均分子量が、４０００〜１７０００である８）に記載のインクジェット捺染用インク組成物。
１０）
さらに、水溶性有機溶剤を含有する１）〜９）のいずれか一項に記載のインクジェット捺染用インク組成物。
１１）
前記水溶性有機溶剤が、グリセリン及びプロピレングリコールから選択される少なくとも１種を含む１０）に記載のインクジェット捺染用インク組成物。
１２）
１）〜１１）のいずれか一項に記載のインクジェット捺染用インク組成物により染色された繊維。
１３）
１）〜１１）のいずれか一項に記載のインクジェット捺染用インク組成物をインクとして用い、該インクの液滴をインクジェットプリンタにより疎水性繊維に付着させる付着工程と、
前記付着工程にて前記疎水性繊維に付着させたインク中の染料を、熱により該疎水性繊維に固着させる固着工程と、
前記疎水性繊維中に残存する未固着の染料を洗浄する洗浄工程と、
を含む疎水性繊維の捺染方法。
１４）
前記インクを付着させる前の前記疎水性繊維に、糊材、アルカリ性物質、還元防止剤、及びヒドロトロピー剤を含有する水溶液を付与する前処理工程をさらに含む１３）に記載の疎水性繊維の捺染方法。
１５）
１）〜１１）のいずれか一項に記載のインクジェット捺染用インク組成物をインクとして用い、該インクの液滴をインクジェットプリンタにより中間記録媒体に付着させ、記録画像を得るプリント工程と、
前記中間記録媒体における前記インクの付着面に疎水性繊維を接触させ、熱処理することにより前記記録画像を前記疎水性繊維に転写する転写工程と、
を含む疎水性繊維の捺染方法。
【発明の効果】
【００１３】
本発明によれば、開放放置後の再吐出性、記録媒体上の乾燥性、及び発色性に優れるインクジェット捺染用インク組成物、及びそれを用いた疎水性繊維の捺染方法を提供することができる。
【発明を実施するための形態】
【００１４】
＜インク組成物＞
本実施形態に係るインクジェット捺染用インク組成物（以下、単に「インク組成物」という。）は、ウレタン樹脂、分散剤、及び分散染料を含有し、ウレタン樹脂の含有率が０．０３５質量％より多く、６質量％未満であるものである。以下、本実施形態に係るインク組成物に含有される各成分について説明する。
【００１５】
［ウレタン樹脂］
ウレタン樹脂としては、ポリカーボネート系ウレタン樹脂、ポリエーテル系ウレタン樹脂等の公知のウレタン樹脂を特に制限なく使用することができる。ウレタン樹脂は、１種を単独で使用してもよく、２種以上を併用してもよい。
【００１６】
ウレタン樹脂は、エマルション（ラテックス）の形態で市販されていることも多く、その多くは固形分濃度３０〜６０質量％の乳化液である。ウレタン樹脂の市販品としては、例えば、パーマリンＵＡ−１５０、２００、３１０、３６８Ｔ、３９４５、ユーコートＵＸ−３２０（以上、三洋化成株式会社製）；ハイドランＷＬＳ−２０１、２１０、ＨＷ−３１２Ｂ（以上、ＤＩＣ株式会社製）；スーパーフレックス１５０、１７０、４７０（以上、第一工業製薬株式会社製）；ＵＰＵＤ−ＵＷ−１５２７Ｆ（宇部興産株式会社製）；等が挙げられる。これらのうち、ポリカーボネート系ウレタン樹脂としては、例えば、パーマリンＵＡ−３１０、ＵＡ−３６８Ｔ、３９４５；ユーコートＵＸ−３２０；等が挙げられる。また、ポリエーテル系ウレタン樹脂としては、例えば、パーマリンＵＡ−１５０、２００；ユーコートＵＸ−３４０；ＵＰＵＤ−ＵＷ−１５２７Ｆ；等が挙げられる。これらのエマルションは、希釈等により固形分濃度を調整してもよい。
【００１７】
ウレタン樹脂の含有率は、０．０３５質量％より多く、６質量％未満である。ウレタン樹脂の含有率が０．０３５質量％より多く、６質量％未満であると、開放放置後の再吐出性、記録媒体上の乾燥性、及び発色性が良好なものとなる。ウレタン樹脂の含有率は、０．２質量％より多くかつ６質量％未満であることがより好ましく、２質量％以上かつ６質量％未満であることがさらに好ましく、３質量％以上かつ６質量％未満であることが特に好ましく、３質量％以上かつ５質量％以下であることが極めて好ましい。
【００１８】
［分散剤］
分散剤としては、スチレン−（メタ）アクリル共重合体、芳香族スルホン酸のホルマリン縮合物等の公知の分散剤を使用することができる。分散剤は、１種を単独で使用してもよく、２種以上を併用してもよい。なお、本明細書において、「（メタ）アクリル」は、「アクリル」及び「メタクリル」を含む意味として用いる。
【００１９】
スチレン−（メタ）アクリル共重合体としては、例えば、（α−メチル）スチレン系モノマーと（メタ）アクリル系モノマーとの共重合体が挙げられる。なお、本明細書において、「（α−メチル）スチレン」は、「α−メチルスチレン」及び「スチレン」を含む意味として用いる。
【００２０】
スチレン−（メタ）アクリル共重合体の具体例としては、（α−メチル）スチレン−アクリル酸共重合体、（α−メチル）スチレン−アクリル酸−アクリル酸エステル共重合体、（α−メチル）スチレン−メタクリル酸共重合体、（α−メチル）スチレン−メタクリル酸−アクリル酸エステル共重合体、（α−メチル）スチレン−アクリル酸エステル−（無水）マレイン酸共重合体、アクリル酸エステル−スチレンスルホン酸共重合体、（α−メチル）スチレン−メタクリルスルホン酸共重合体等が挙げられる。これらのスチレン−（メタ）アクリル共重合体は、１種を単独で使用してもよく、２種以上を併用してもよい。
【００２１】
スチレン−（メタ）アクリル共重合体の質量平均分子量は、例えば、１０００〜２００００であることが好ましく、２０００〜１９０００であることがより好ましく、４０００〜１７０００であることがさらに好ましい。なお、スチレン−（メタ）アクリル共重合体の質量平均分子量は、ＧＰＣ（ゲルパーミュエーションクロマトグラフ）法で測定する。
【００２２】
また、スチレン−（メタ）アクリル共重合体のガラス転移温度は、例えば、４５〜１３５℃であることが好ましく、５５〜１２０℃であることがより好ましく、６０〜１１０℃であることがさらに好ましい。
【００２３】
また、スチレン−（メタ）アクリル共重合体の酸価は、例えば、５０〜２５０ｍｇＫＯＨ／ｇであることが好ましく、１００〜２５０ｍｇＫＯＨ／ｇであることがより好ましく、１５０〜２５０ｍｇＫＯＨ／ｇであることがさらに好ましい。酸価を５０ｍｇＫＯＨ／ｇ以上とすることにより、水に対する樹脂の溶解性が良好なものとなり、分散染料の分散安定化力が向上する傾向にある。また、酸価を２５０ｍｇＫＯＨ／ｇ以下とすることにより、水性媒体との親和性が抑えられ、印字後の画像に滲みが発生するのを抑制することができる傾向にある。なお、樹脂の酸価は、樹脂１ｇを中和するのに要するＫＯＨのｍｇ数を表し、ＪＩＳ−Ｋ３０５４に従って測定する。
【００２４】
スチレン−（メタ）アクリル共重合体の市販品としては、例えば、ＪｏｎｃｒｙｌＲＴＭ  ６７、６７８、６８２、６８３、６９０、５２Ｊ、５７Ｊ、６０Ｊ、６３Ｊ、７０Ｊ、ＪＤＸ−６１８０、ＨＰＤ−１９６、ＨＰＤ９６Ｊ、ＰＤＸ−６１３７Ａ、６６１０、ＪＤＸ−６５００、ＪＤＸ−６６３９、ＰＤＸ−６１０２Ｂ、ＰＤＸ−６１２４（以上、ＢＡＳＦ社製）等が挙げられる。これらの中でも、ＪｏｎｃｒｙｌＲＴＭ  ６７（質量平均分子量：１２５００、酸価：２１３ｍｇＫＯＨ／ｇ）、ＪｏｎｃｒｙｌＲＴＭ  ６７８（質量平均分子量：８５００、酸価：２１５ｍｇＫＯＨ／ｇ）、ＪｏｎｃｒｙｌＲＴＭ  ６８２（質量平均分子量：１７００、酸価:２３０ｍｇＫＯＨ／ｇ）、ＪｏｎｃｒｙｌＲＴＭ  ６８３（質量平均分子量：４９００、酸価：２１５ｍｇＫＯＨ／ｇ）、及びＪｏｎｃｒｙｌＲＴＭ  ６９０（質量平均分子量：１６５００、酸価：２４０ｍｇＫＯＨ／ｇ）が好ましく、ＪｏｎｃｒｙｌＲＴＭ  ６７８がより好ましい。なお、本明細書において上付きのＲＴＭは登録商標を意味する。
【００２５】
後述する分散染料の分散は、例えば、以下の方法で行うことができる。すなわち、スチレン−（メタ）アクリル共重合体を水溶性有機溶剤に投入し、温度を９０〜１２０℃に昇温してスチレン−（メタ）アクリル共重合体溶液を調製する。調製したスチレン−（メタ）アクリル共重合体溶液にアルカリ性化合物及び水を投入し、温度を下げてエマルション液とする。そして、得られたエマルション液に分散染料を混合し、分散処理を行う。
【００２６】
芳香族スルホン酸のホルマリン縮合物としては、例えば、クレオソート油スルホン酸；クレゾールスルホン酸；フェノールスルホン酸；β−ナフタレンスルホン酸；β−ナフトールスルホン酸；β−ナフタリンスルホン酸；β−ナフトールスルホン酸；クレゾールスルホン酸；２−ナフトール−６−スルホン酸；リグニンスルホン酸；等の各ホルマリン縮合物及びそれらの塩（ナトリウム塩、カリウム塩、リチウム塩等）が挙げられる。これらの中でも、クレオソート油スルホン酸；β−ナフタレンスルホン酸；リグニンスルホン酸；の各ホルマリン縮合物及びそれらの塩（ナトリウム塩、カリウム塩、リチウム塩等）が好ましい。これらの芳香族スルホン酸のホルマリン縮合物は、１種を単独で使用してもよく、２種以上を併用してもよい。
【００２７】
芳香族スルホン酸のホルマリン縮合物は、市販品として入手することもできる。例えば、β−ナフタレンスルホン酸のホルマリン縮合物としては、デモールＮ（花王株式会社製）が挙げられる。クレオソート油スルホン酸のホルマリン縮合物としては、ラベリンＷシリーズ、デモールＣ（いずれも花王株式会社製）が挙げられる。特殊芳香族スルホン酸のホルマリン縮合物としては、デモールＳＮ−Ｂ（花王株式会社製）が挙げられる。メチルナフタレンスルホン酸のホルマリン縮合物としては、ラベリンＡＮシリーズ（第一工業製薬株式会社製）が挙げられる。これらの中でも、デモールＮ、ラベリンＷシリーズ、ラベリンＡＮシリーズが好ましく、デモールＮ、ラベリンＷがより好ましく、ラベリンＷがさらに好ましい。
【００２８】
本実施形態に係るインク組成物は、分散剤として、スチレン−（メタ）アクリル共重合体及び芳香族スルホン酸のホルマリン縮合物から選択される少なくとも１種を含むことが好ましく、スチレン−（メタ）アクリル共重合体及びクレオソート油スルホン酸塩のホルマリン縮合物から選択される少なくとも１種を含むことがより好ましい。
【００２９】
分散剤の含有率は、特に制限されないが、例えば、１〜１５質量％であることが好ましく、２〜１０質量％であることがより好ましく、３〜８質量％であることがさらに好ましい。
【００３０】
［分散染料］
分散染料としては、分散染料、油溶性染料等が挙げられる。具体的には、Ｃ．Ｉ．ディスパースイエロー３、４、５、６、７、８、９、１３、２３、２４、３０、３３、３４、３９、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１１４、１１６、１１８、１１９、１２２、１２４、１２６、１３５、１４０、１４１、１４２、１４９、１６０、１６２、１６３、１６４、１６５、１７９、１８０、１８２、１８３、１８６、１９２、１９８、１９９、２００、２０２、２０４、２１０、２１１、２１５、２１６、２１８、２２４、２３７；Ｃ．Ｉ．ディスパースオレンジ１、１：１、３、５、７、１１、１３、１７、２０、２１、２３、２５、２９、３０、３１、３２、３３、３７、３８、４２、４３、４４、４５、４７、４８、４９、５０、５３、５４、５５、５６、５７、５８、５９、６０、６１、６６、７１、７３、７６、７８、８０、８６、８９、９０、９１、９３、９６、９７、１１８、１１９、１２７、１３０、１３９、１４２；Ｃ．Ｉ．ディスパースレッド１、４、５、７、１１、１２、１３、１５、１７、２７、４３、４４、５０、５２、５３、５４、５５、５５：１、５６、５８、５９、６０、６５、７０、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５８、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８３、２８８、２９８、３０２、３０３、３１０、３１１、３１２、３２０、３２３、３２４、３２８、３５９；Ｃ．Ｉ．ディスパースバイオレット１、４、８、１１、１７、２３、２６、２７、２８、２９、３１、３３、３５、３６、３８、４０、４３、４６、４８、５０、５１、５２、５６、５７、５９、６１、６３、６９、７７、９７；Ｃ．Ｉ．ディスパースグリーン９；Ｃ．Ｉ．ディスパースブラウン１、２、４、９、１３、１９、２７；Ｃ．Ｉ．ディスパースブルー３、５、７、９、１４、１６、１９、２０、２６、２６：１、２７、３５、４３、４４、５４、５５、５６、５８、６０、６２、６４、６４：１、７１、７２、７２：１、７３、７５、７７、７９、７９：１、８２、８３、８７、９１、９３、９４、９５、９６、１０２、１０６、１０８、１１２、１１３、１１５、１１８、１２０、１２２、１２５、１２８、１３０、１３１、１３９、１４１、１４２、１４３、１４５、１４６、１４８、１４９、１５３、１５４、１５８、１６５、１６５：１、１６５：２、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６６、２６７、２７０、２８１、２８４、２８５、２８７、２８８、２９１、２９３、２９５、２９７、３０１、３１５、３３０、３３３、３４１、３５３、３５４、３５８、３５９、３６０、３６４、３６５、３６６、３６８；Ｃ．Ｉ．ディスパースブラック１、３、１０、２４；Ｃ．Ｉ．ソルベントイエロー１１４；Ｃ．Ｉ．ソルベントオレンジ６７；Ｃ．Ｉ．ソルベントレッド１４６；Ｃ．Ｉ．ソルベントブルー３６、６３、８３、１０５、１１１；等が挙げられる。
【００３１】
これら分散染料のうち、好ましいものとしては、Ｃ．Ｉ．ディスパースイエロー４２、４９、７６、８３、８８、９３、９９、１１９、１２６、１６０、１６３、１６５、１８０、１８３、１８６、１９８、１９９、２００、２２４、２３７、Ｃ．Ｉ．ディスパースオレンジ２５、２９、３０、３１、３８、４２、４４、４５、５３、５４、５５、７１、７３、８０、８６、９６、１１８、１１９；Ｃ．Ｉ．ディスパースレッド７３、８８、９１、９２、１１１、１２７、１３１、１４３、１４５、１４６、１５２、１５３、１５４、１７９、１９１、１９２、２０６、２２１、２５８、２８３、３０２、３２３、３２８、３５９；Ｃ．Ｉ．ディスパースバイオレット２６、３５、４８、５６、７７，９７；Ｃ．Ｉ．ディスパースブルー２７、５４、６０、７３、７７、７９、７９：１、８７、１４３、１６５、１６５：１、１６５：２、１８１、１８５、１９７、２２５、２５７、２６６、２６７、２８１、３４１、３５３、３５４、３５８、３６０、３６４、３６５、３６８；等が挙げられる。また、熱転写適性のある好ましい染料としては、Ｃ．Ｉ．ディスパースイエロー５１、５４、６０、８２；Ｃ．Ｉ．ディスパースオレンジ５、７、２０、２３、２５；Ｃ．Ｉ．ディスパースレッド４、１１、５０、５３、５９、６０、２３９、２４０、３６４；Ｃ．Ｉ．ディスパースバイオレット８、１１、１７、２６、２７、２８、３６；Ｃ．Ｉ．ディスパースブルー３、５、２６、３５、５５、５６、７２、８１、９１、１０８、３３４、３５９、３６０、３６６；Ｃ．Ｉ．ディスパースブラウン２７；Ｃ．Ｉ．ソルベントイエロー１１４；Ｃ．Ｉ．ソルベントオレンジ６０、６７；Ｃ．Ｉ．ソルベントレッド１４６；Ｃ．Ｉ．ソルベントブルー３６、６３、８３、１０５、１１１；等が挙げられる。
【００３２】
本実施形態に係るインク組成物は、分散染料として、Ｃ．Ｉ．ディスパースイエロー、Ｃ．Ｉ．ディスパースオレンジ、Ｃ．Ｉ．ディスパースブルー、及びＣ．Ｉ．ディスパースレッドからなる群より選択される少なくとも１種を含むことが好ましく、Ｃ．Ｉ．ディスパースイエロー５４、Ｃ．Ｉ．ディスパースオレンジ２５、Ｃ．Ｉ．ディスパースブルー３６０、及びＣ．Ｉ．ディスパースレッド６０からなる群より選択される少なくとも１種を含むことがより好ましい。
【００３３】
分散染料は、１種を単独で使用してもよく、２種以上を併用してもよい。例えば、ブラックインクの調製においては、ブルー分散染料を主体に、オレンジ分散染料及びレッド分散染料を適宜配合してブラック色に調色し、これをブラック分散染料として用いることができる。また、ブルー、オレンジ、レッド、バイオレット、ブラック等の色調をより好みの色調に微調整する目的で、複数の分散染料を配合してもよい。
【００３４】
分散染料は、粉末状又は塊状の乾燥色材であってもよく、ウェットケーキ又はスラリーであってもよい。また、色材合成中又は合成後に色材粒子の凝集を抑える目的で界面活性剤等の分散剤が少量添加されたものであってもよい。また、色調調整の範囲内で他の水不溶性色材を少量含んでいてもよい。市販の色材には、工業染色用、樹脂着色用、インキ用、トナー用、インクジェット用等のグレードがあり、製造方法、純度、粒径等がそれぞれ異なる。凝集性を抑えるには、色材としてはより粒子の小さいものが好ましく、また、分散安定性及びインクの吐出精度への影響からできるだけ不純物の少ないものが好ましい。
【００３５】
分散染料の含有率は、特に制限されないが、例えば、１〜１５質量％であることが好ましく、２〜１０質量％であることがより好ましく、３〜８質量％であることがさらに好ましい。
【００３６】
［水］
本実施形態に係るインク組成物は、水を含有する。インクの調製に用いる水は、イオン交換水、蒸留水等の不純物が少ないものが好ましい。
【００３７】
水の含有率は、特に制限されないが、例えば、４０〜６５質量％であることが好ましく、４５〜６５質量％であることがより好ましく、４５〜６０質量％であることがさらに好ましい。
【００３８】
［その他の成分］
本実施形態に係るインク組成物は、上記各成分以外に、必要に応じてインク調製剤を含有していてもよい。インク調製剤としては、例えば、水溶性有機溶剤、防腐防黴剤、ｐＨ調整剤、キレート試薬、防錆剤、紫外線吸収剤、粘度調整剤、染料溶解剤、褪色防止剤、表面張力調整剤、消泡剤等の公知の添加剤が挙げられる。
【００３９】
水溶性有機溶剤としては、例えば、メタノール、エタノール、ｎ−プロパノール、イソプロパノール、ｎ−ブタノール、イソブタノール、第二ブタノール、第三ブタノール等のＣ１−Ｃ４アルコール；Ｎ，Ｎ−ジメチルホルムアミド、Ｎ，Ｎ−ジメチルアセトアミド等のアミド類；２−ピロリドン、Ｎ−メチル−２−ピロリドン、１，３−ジメチルイミダゾリジン−２−オン、１，３−ジメチルヘキサヒドロピリミド−２−オン等の複素環式ケトン；アセトン、メチルエチルケトン、２−メチル−２−ヒドロキシペンタン−４−オン等のケトン又はケトアルコール；テトラヒドロフラン、ジオキサン等の環状エーテル；エチレングリコール、１，２−プロパンジオール、１，３−プロパンジオール、２−メチル−１，３−プロパンジオール、１，２−ブタンジオール、１，４−ブタンジオール、１，２−ペンタンジオール、１，５−ペンタンジオール、１，２−ヘキサンジオール、１，６−ヘキサンジオール、ジエチレングリコール、トリエチレングリコール、テトラエチレングリコール、ジプロピレングリコール、ポリエチレングリコール、ポリプロピレングリコール、チオジグリコール等のＣ２−Ｃ６アルキレン単位を有するモノ、オリゴ、若しくはポリアルキレングリコール又はチオグリコール；グリセリン、ヘキサン−１，２，６−トリオール、トリメチロールプロパン等のポリオール（好ましくはトリオール）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル等の多価アルコールのＣ１−Ｃ４モノアルキルエーテル；γ−ブチロラクトン；ジメチルスルホキシド；などが挙げられる。
【００４０】
水溶性有機溶剤としては、例えば、常温で固体の物質も含まれる。すなわち、室温では固体であっても水溶性を示す物質であって、その物質を含有する水溶液が水溶性有機溶剤と同様の性質を示し、同じ効果を期待して使用することができる物質は、本明細書においては水溶性有機溶剤とする。そのような物質としては、例えば、固体の多価アルコール類、糖類、アミノ酸類等が挙げられる。
【００４１】
防腐防黴剤としては、例えば、デヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩、アーチケミカルズ社製の商品名プロキセルＲＴＭＧＸＬ等が挙げられる。
【００４２】
ｐＨ調整剤は、インク組成物の保存安定性を向上させる目的で、インク組成物のｐＨを６．０〜１１．０の範囲に制御できるものであれば任意の物質を使用することができる。ｐＨ調整剤としては、例えば、炭酸リチウム、炭酸ナトリウム、炭酸カリウム等の周期表における第１族元素の炭酸塩；タウリン等のアミノスルホン酸等が挙げられる。
【００４３】
キレート試薬としては、例えば、エチレンジアミン四酢酸二ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００４４】
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００４５】
紫外線吸収剤としては、例えば、ベンゾフェノン系化合物、ベンゾトリアゾール系化合物、桂皮酸系化合物、トリアジン系化合物、スチルベン系化合物等が挙げられる。また、ベンズオキサゾール系化合物に代表される紫外線を吸収して蛍光を発する化合物、いわゆる蛍光増白剤等も使用できる。
【００４６】
粘度調整剤としては、水溶性有機溶剤の他に水溶性高分子化合物が挙げられ、例えば、ポリビニルアルコール、セルロース誘導体、ポリアミン、ポリイミン等が挙げられる。
【００４７】
染料溶解剤としては、例えば、尿素、ε−カプロラクタム、エチレンカーボネート等が挙げられる。
【００４８】
褪色防止剤は、画像の保存性を向上させる目的で使用される。褪色防止剤としては、各種の有機系及び金属錯体系の褪色防止剤を使用することができる。有機系の褪色防止剤としては、ハイドロキノン類、アルコキシフェノール類、ジアルコキシフェノール類、フェノール類、アニリン類、アミン類、インダン類、クロマン類、アルコキシアニリン類、ヘテロ環類等が挙げられる。金属錯体系の褪色防止剤としては、ニッケル錯体、亜鉛錯体等が挙げられる。
【００４９】
表面張力調整剤としては、界面活性剤が挙げられる。界面活性剤の種類としては、例えば、アニオン、カチオン、両性、ノニオン、シリコーン系、フッ素系等が挙げられる。
【００５０】
アニオン界面活性剤としては、例えば、アルキルスルホカルボン酸塩；α−オレフィンスルホン酸塩；ポリオキシエチレンアルキルエーテル酢酸塩；Ｎ−アシルアミノ酸又はその塩；Ｎ−アシルメチルタウリン塩；アルキル硫酸塩ポリオキシアルキルエーテル硫酸塩；アルキル硫酸塩ポリオキシエチレンアルキルエーテル燐酸塩；ロジン酸石鹸；ヒマシ油硫酸エステル塩；ラウリルアルコール硫酸エステル塩；アルキルフェノール型燐酸エステル；アルキル型燐酸エステル；アルキルアリールスルホン酸塩；ジエチルスルホ琥珀酸塩、ジエチルヘキルシルスルホ琥珀酸塩、ジオクチルスルホ琥珀酸塩等のスルホ琥珀酸系；等が挙げられる。市販品としては、例えば、ライオン株式会社製の商品名リパール８３５Ｉ、８６０Ｋ、８７０Ｐ、ＮＴＤ、ＭＳＣ；アデカ株式会社製の商品名アデカコールＥＣ８６００；花王株式会社製の商品名ペレックスＯＴ−Ｐ、ＣＳ、ＴＡ、ＴＲ；新日本理化株式会社製のリカマイルドＥＳ−１００、ＥＳ−２００、リカサーフＰ−１０、Ｍ−３０、Ｍ−７５、Ｍ−３００、Ｇ−３０、Ｇ−６００；東邦化学工業株式会社製のコハクノールＬ−３００、Ｌ−４０、Ｌ−４００、ＮＬ−４００；等が挙げられる。
【００５１】
カチオン界面活性剤としては、例えば、２−ビニルピリジン誘導体、ポリ４−ビニルピリジン誘導体等が挙げられる。
【００５２】
両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００５３】
ノニオン界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；日信化学社製の商品名サーフィノール１０４、１０５、８２、４６５、オルフィンＳＴＧ等；ポリグリコールエーテル系（ＳＩＧＭＡ−ＡＬＤＲＩＣＨ社製のＴｅｒｇｉｔｏｌ  １５−Ｓ−７等）；などが挙げられる。
【００５４】
シリコーン系界面活性剤としては、例えば、ポリエーテル変性シロキサン、ポリエーテル変性ポリジメチルシロキサン等が挙げられる。市販品としては、例えば、いずれもビックケミー社製のＢＹＫ−３４７（ポリエーテル変性シロキサン）；ＢＹＫ−３４５、ＢＹＫ−３４８（ポリエーテル変性ポリジメチルシロキサン）；等が挙げられる。
【００５５】
フッ素系界面活性剤としては、例えば、パーフルオロアルキルスルホン酸化合物、パーフルオロアルキルカルボン酸系化合物、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物等が挙げられる。市販品としては、例えば、Ｚｏｎｙｌ  ＴＢＳ、ＦＳＰ、ＦＳＡ、ＦＳＮ−１００、ＦＳＮ、ＦＳＯ−１００、ＦＳＯ、ＦＳ−３００、Ｃａｐｓｔｏｎｅ  ＦＳ−３０、ＦＳ−３１（以上、ＤｕＰｏｎｔ社製）；ＰＦ−１５１Ｎ、ＰＦ−１５４Ｎ（以上、オムノバ社製）；等が挙げられる。
【００５６】
消泡剤としては、例えば、高酸化油系、グリセリン脂肪酸エステル系、フッ素系、シリコーン系化合物等が挙げられる。
【００５７】
［インク組成物の調製方法等］
本実施形態に係るインク組成物の調製方法は特に制限されないが、例えば、分散染料の水性分散液を調製した後に、水溶性有機溶剤等のインク調製剤を加える方法が挙げられる。これらを混合する順番は特に制限されない。
【００５８】
分散染料の水性分散液を調製する方法としては、サンドミル（ビーズミル）、ロールミル、ボールミル、ペイントシェーカー、超音波分散機、マイクロフルイダイザー等を用いて、水性分散液を構成する各成分を撹拌混合する方法等の公知の方法が挙げられる。分散染料の水性分散液を調製するときに発泡が生じることがあるため、必要に応じて、シリコーン系、アセチレンアルコール系等の消泡剤を添加してもよい。但し、消泡剤には分散染料の分散を阻害するものもあるため、水性分散液の安定性等に影響を及ぼさないものを使用するのが好ましい。好ましい消泡剤としては、例えば、日信化学工業株式会社製のオルフィンシリーズ（ＳＫ−１４等）；エアープロダクツジャパン株式会社製のサーフィノールシリーズ（１０４、ＤＦ−１１０Ｄ等）；等が挙げられる。
【００５９】
水性分散液中における分散染料の含有率は、通常１０〜６０質量％であり、好ましくは２０〜５０質量％であり、より好ましくは２０〜４０質量％である。また、水性分散液中における分散剤の含有率は、通常１〜３６質量％であり、好ましくは５〜３０質量％であり、より好ましくは５〜２０質量％であり、さらに好ましくは５〜１５質量％である。
【００６０】
本実施形態に係るインク組成物における水性分散液の含有率は、通常２〜３５質量％であり、好ましくは３〜３０質量％であり、より好ましくは５〜３０質量％である。また、本実施形態に係るインク組成物における水性有機溶剤の含有率は、通常１０〜５０質量％であり、好ましくは１５〜５０質量％であり、より好ましくは２０〜５０質量％であり、さらに好ましくは３０〜５０質量％である。また、本実施形態に係るインク組成物におけるインク調製剤の合計の含有率は、通常０〜２５質量％であり、好ましくは０．０１〜２０質量％である。
【００６１】
水性分散液又はインク組成物は、インクジェットプリンタのノズルの目詰まり等を防止する目的で、精密濾過を行うことが好ましい。精密濾過に使用するフィルターの孔径は、通常０．１〜１μｍであり、好ましくは０．１〜０．８μｍである。
【００６２】
本実施形態に係るインク組成物の物性値は、使用するインクジェットプリンタの吐出量、応答速度、インク液滴飛行特性等を考慮して適切な値に調整することが好ましい。本実施形態に係るインク組成物の２５℃における粘度は、高速での吐出応答性の観点から、Ｅ型粘度計にて測定したときに、３〜２０ｍＰａ・ｓ程度であることが好ましい。また、本実施形態に係るインク組成物の２５℃における表面張力は、プレート法にて測定したときに、２０〜４５ｍＮ／ｍ程度であることが好ましい。
【００６３】
本実施形態に係るインク組成物は、開放放置後の再吐出性、記録媒体上の乾燥性、及び発色性に優れ、各種捺染用インク組成物、特にインクジェット捺染用インク組成物として要求される印刷適性を保つことができるため、とりわけ昇華転写用インクジェット捺染用インク組成物として極めて有用である。
【００６４】
また、本実施形態に係るインク組成物は、長期間保存後の固体析出、物性変化、色変化等もなく、保存安定性に優れる。また、インクジェットプリンタヘッドへの初期充填性が良好であり、インクの吐出性、連続印刷安定性も良好である。さらに、印刷後の記録媒体上の画像の滲みがなく鮮明な画像を得ることが可能であり、印刷後の記録媒体上の臭気がなく、印刷物及び印刷作業環境への臭気に関する影響が少なく、転写性能（転写後の印刷物の紙への残りが少ない）、布や紙に印字した際の浸透性抑制性能（裏面まで透けていかない）にも優れる。これらに加え、本実施形態に係るインク組成物で記録した画像は、耐オゾンガス性に優れ、印字濃度が高く、演色性が小さく、彩度が低く、高品位な色相を有する。また、耐光性、耐湿性、耐水性、摩擦、洗濯堅牢等の各種堅牢性にも優れる。さらに、イエロー染料、オレンジ染料、マゼンタ染料、シアン染料、ブラック染料等をそれぞれ含有するインク組成物と併用することにより、各種堅牢性に優れ、保存性の優れたフルカラーのインクジェット捺染が可能である。加えて、ローコート紙における良好な発色性、印字した紙における良好なインク乾燥性、印字した紙のカール防止性、モットリング防止性にも優れる。
【００６５】
＜疎水性繊維の捺染方法＞
本実施形態に係る疎水性繊維の捺染方法は、本実施形態に係るインク組成物をインクとし、このインクを用いて疎水性繊維に捺染する方法である。疎水性繊維としては、例えばポリエステル繊維、ナイロン繊維、トリアセテート繊維、ジアセテート繊維、ポリアミド繊維、及びこれらの繊維を２種類以上用いた混紡繊維等が挙げられる。また、これらの疎水性繊維と、レーヨン等の再生繊維、木綿、絹、羊毛等の天然繊維との混紡繊維も、本明細書においては疎水性繊維に含まれる。これらの繊維の中にはインク受容層（滲み防止層）を有するものも知られており、そのような繊維も疎水性繊維に含まれる。インク受容層の形成方法は公知技術であり、インク受容層を有する繊維も市販品として入手が可能である。インク受容層の材質、構造等は特に限定されず、目的等に応じて適宜使用することができる。
【００６６】
疎水性繊維の捺染方法は、ダイレクト捺染法（ダイレクトプリント法）と昇華転写捺染法（昇華転写プリント法）とに大別される。
【００６７】
ダイレクト捺染法（ダイレクトプリント法）は、本実施形態に係るインク組成物をインクとして用い、該インクの液滴をインクジェットプリンタにより疎水性繊維に付着させる付着工程と、付着工程にて疎水性繊維に付着させたインク中の染料を、熱により該疎水性繊維に固着させる固着工程と、疎水性繊維中に残存する未固着の染料を洗浄する洗浄工程と、を含む。
【００６８】
固着工程は、一般的には公知のスチーミング又はベーキングによって行われる。スチーミングとしては、例えば、高温スチーマーにより通常１７０〜１８０℃で１０分間程度、あるいは、高圧スチーマーにより通常１２０〜１３０℃で２０分間程度、それぞれ疎水性繊維を処理することにより、染料を繊維に染着（湿熱固着とも称される）する方法が挙げられる。ベーキング（サーモゾル）としては、例えば、通常１９０〜２１０℃で６０〜１２０秒間程度、疎水性繊維を処理することにより、染料を繊維に染着（乾熱固着とも称される）する方法が挙げられる。
【００６９】
洗浄工程は、得られた繊維を、温水、及び必要に応じて水により洗浄する工程である。洗浄に使用する温水や水は、界面活性剤を含んでいてもよい。洗浄後の繊維を、通常５０〜１２０℃で５〜３０分間乾燥することも好ましく行われる。
【００７０】
一方、昇華転写捺染法（昇華転写プリント法）は、本実施形態に係るインク組成物をインクとして用い、該インクの液滴をインクジェットプリンタにより中間記録媒体に付着させ、記録画像を得るプリント工程と、中間記録媒体におけるインクの付着面に疎水性繊維を接触させ、熱処理することにより記録画像を疎水性繊維に転写する転写工程と、を含む。
【００７１】
中間記録媒体としては、付着したインク中の染料がその表面で凝集せず、且つ、疎水性繊維へ記録画像の転写を行うときに、染料の昇華を妨害しないものが好ましい。そのような中間記録媒体としては、シリカ等の無機微粒子でインク受容層が表面に形成されている紙が挙げられ、インクジェット用の専用紙等を用いることができる。
【００７２】
転写工程における熱処理としては、通常１９０〜２００℃程度での乾熱処理が挙げられる。
【００７３】
本実施形態に係る疎水性繊維の捺染方法は、滲み等を防止する目的で、繊維の前処理工程をさらに含んでいてもよい。この前処理工程としては、糊材、アルカリ性物質、還元防止剤、及びヒドロトロピー剤を含有する水溶液（前処理液）を、インクを付着させる前の疎水性繊維に付与する工程が挙げられる。
【００７４】
糊剤としては、例えば、グアー、ローカストビーン等の天然ガム類；澱粉類；アルギン酸ソーダ、ふのり等の海藻類；ペクチン酸等の植物皮類；メチル繊維素、エチル繊維素、ヒドロキシエチルセルロース、カルボキシメチルセルロース等の繊維素誘導体；カルボキシメチル澱粉等の加工澱粉；ポリビニルアルコール、ポリアクリル酸エステル等の合成糊；等が挙げられ、アルギン酸ソーダが好ましい。
【００７５】
アルカリ性物質としては、例えば、無機酸又は有機酸のアルカリ金属塩；アルカリ土類金属の塩；加熱した際にアルカリを遊離する化合物；等が挙げられ、無機又は有機の、アルカリ金属水酸化物及びアルカリ金属塩が好ましく、ナトリウム化合物及びカリウム化合物等が挙げられる。具体例としては、例えば、水酸化ナトリウム、水酸化カルシウム等のアルカリ金属水酸化物；炭酸ナトリウム、炭酸水素ナトリウム、炭酸カリウム、リン酸二水素ナトリウム、リン酸水素二ナトリウム、リン酸ナトリウム等の無機化合物のアルカリ金属塩；蟻酸ナトリウム、トリクロル酢酸ナトリウム等の有機化合物のアルカリ金属塩；等が挙げられ、炭酸水素ナトリウムが好ましい。
【００７６】
還元防止剤としては、メタニトロベンゼンスルホン酸ナトリウムが好ましい。
ヒドロトロピー剤としては、尿素、ジメチル尿素等の尿素類等が挙げられ、尿素が好ましい。
【００７７】
糊剤、アルカリ性物質、還元防止剤、及びヒドロトロピー剤は、いずれも１種を単独で使用してもよく、２種以上を併用してもよい。
【００７８】
前処理液中における各成分の混合比率は、例えば、糊剤が０．５〜５質量％、炭酸水素ナトリウムが０．５〜５質量％、メタニトロベンゼンスルホン酸ナトリウムが０〜５質量％、尿素が１〜２０質量％、残部が水である。
【００７９】
前処理液を疎水性繊維に付着させる方法としては、例えばパディング法が挙げられる。パディングの絞り率は４０〜９０％程度が好ましく、より好ましくは６０〜８０％程度である。
【実施例】
【００８０】
以下、実施例により本発明をさらに詳細に説明するが、本発明は、これらの実施例により限定されるものではない。実施例においては特に断りがない限り、「部」は質量部を、「％」は質量％をそれぞれ意味する。【００８１】
［調製例１：エマルション液の調製］
４８％水酸化リチウム（３．２部）、イオン交換水（５６．８部）、及びプロピレングリコール（２０部）の混合物にＪｏｎｃｒｙｌＲＴＭ  ６７８（ＢＡＳＦ社製）２０部を投入し、９０〜１２０℃に昇温して５時間撹拌することにより、ＪｏｎｃｒｙｌＲＴＭ  ６７８のエマルション液を得た。【００８２】
［調製例２：水性分散液１の調製］
昇華性染料としてのカヤセットレッドＢ（日本化薬株式会社製、Ｃ．Ｉ．ディスパースレッド６０）（３０部）、調製例１で得たＪｏｎｃｒｙｌＲＴＭ  ６７８のエマルション液（６０部）、プロキセルＲＴＭＧＸＬ（０．２部）、サーフィノール１０４ＰＧ５０（０．４部）、及びイオン交換水（２４部）からなる混合物に対して、０．２ｍｍ径ガラスビーズを用いたサンドミルにて、冷却下、約１５時間分散処理を行った。分散処理後の液にイオン交換水（６０部）、調製例１で得たＪｏｎｃｒｙｌＲＴＭ  ６７８のエマルション液（３０部）を加えて染料含有率を１５％に調整した後、ガラス繊維濾紙ＧＣ−５０（東洋濾紙株式会社製、フィルターの孔径：０．５μｍ）で濾過することにより水性分散液１を得た。【００８３】
［調製例３：水性分散液２の調製］
昇華性染料としてのカヤセットレッドＢ（日本化薬株式会社製、Ｃ．Ｉ．ディスパースレッド６０）（３０部）、アニオン分散剤としてのラベリンＲＴＭ  Ｗ−４０（第一工業製薬株式会社製、クレオソート油スルホン酸塩のホルマリン縮合物の４０％水溶液）（４５部）、ノニオン分散剤としてのＮＩＫＫＯＬＲＴＭ  ＢＰＳ−３０（日光ケミカルズ株式会社製、フィトステロールのＥＯ（エチレンオキサイド）３０モル付加物）（２部）、及びイオン交換水（２３部）からなる混合物に対して、０．２ｍｍ径ガラスビーズを用いたサンドミルにて、冷却下、約１５時間分散処理を行った。分散処理後の液にイオン交換水（１００部）を加えて染料含有率を１５％に調整した後、ガラス繊維濾紙ＧＣ−５０（東洋濾紙株式会社製、フィルターの孔径：０．５μｍ）で濾過することにより水性分散液２を得た。【００８４】
［調製例４：ポリエチレングリコール溶液の調製］
６０℃に熱したイオン交換水（７０部）に、５０℃に熱したポリエチレングリコール２０００（東京化成工業株式会社製）（３０部）を投入し、５０〜７０℃に昇温して２時間撹拌することにより、ポリエチレングリコール２０００の３０％溶液を得た。【００８５】
［実施例１］
調製例２で得た水性分散液１（３０部）、グリセリン（２０部）、ユーコートＵＸ３２０（三洋化成株式会社製、ウレタン樹脂固形分４０％）（８．７５部）、プロピレングリコール（８部）、ＢＹＫ−３４８（ビックケミー・ジャパン株式会社製、ポリエーテル変性ポリジメチルシロキサン）（０．２部）、及びイオン交換水（３３．０５部）を混合し、水性インクを調製した。【００８６】
［実施例２］
ユーコートＵＸ３２０（８．７５部）の代わりに、パーマリンＵＡ３６８Ｔ（三洋化成株式会社製、ウレタン樹脂固形分４９．７％）（６．９４部）を用い、イオン交換水の量を３４．８６部に変更する以外は実施例１と同様にして、水性インクを調製した。【００８７】
［実施例３］
ユーコートＵＸ３２０（８．７５部）の代わりに、パーマリンＵＡ１５０（三洋化成株式会社製、ウレタン樹脂固形分３０％）（１１．５部）を用い、イオン交換水の量を３０．３０部に変更する以外は実施例１と同様にして、水性インクを調製した。【００８８】
［実施例４］
ユーコートＵＸ３２０（８．７５部）の代わりに、ＵＰＵＤ−ＵＷ−１５２７Ｆ（宇部興産株式会社製、ウレタン樹脂固形分３０％）（１１．７部）を用い、イオン交換水の量を３０．１０部に変更する以外は実施例１と同様にして、水性インクを調製した。【００８９】
［実施例５］
調製例３で得た水性分散液２（３０部）、グリセリン（２０部）、ユーコートＵＸ３２０（三洋化成株式会社製、ウレタン樹脂固形分４０％）（８．７５部）、プロピレングリコール（８部）、ＢＹＫ−３４８（ビックケミー・ジャパン株式会社製、ポリエーテル変性ポリジメチルシロキサン）（０．２部）、及びイオン交換水（３３．０５部）を混合し、水性インクを調製した。【００９０】
［実施例６］
調製例３で得た水性分散液２（３０部）、グリセリン（２０部）、ユーコートＵＸ３２０（三洋化成株式会社製、ウレタン樹脂固形分４０％）（１２．５部）、プロピレングリコール（８部）、ＢＹＫ−３４８（ビックケミー・ジャパン株式会社製、ポリエーテル変性ポリジメチルシロキサン）（０．２部）、及びイオン交換水（２９．３部）を混合し、水性インクを調製した。【００９１】
［比較例１］
ユーコートＵＸ３２０を添加せず、イオン交換水の量を４１．８０部に変更する以外は実施例１と同様にして、水性インクを調製した。【００９２】
［比較例２］
ユーコートＵＸ３２０（８．７５部）の代わりに、ＡＱＵＡＣＥＲ５１５（ビックケミー・ジャパン株式会社製、ポリエチレン樹脂エマルション）（１０部）を用い、イオン交換水の量を３１．８０部に変更する以外は実施例１と同様にして、水性インクを調製した。【００９３】
［比較例３］
ユーコートＵＸ３２０（８．７５部）の代わりに、モビニール６９６０（日本合成工業株式会社製、アクリル樹脂エマルション）（７．７８部）を用い、イオン交換水の量を３４．０２部に変更する以外は実施例１と同様にして、水性インクを調製した。【００９４】
［比較例４］
ユーコートＵＸ３２０（８．７５部）の代わりに、ＡＥ−６０９（株式会社イーテック製、アクリル樹脂エマルション）（１４．０部）を用い、イオン交換水の量を２７．８０部に変更する以外は実施例１と同様にして、水性インクを調製した。【００９５】
［比較例５］
ユーコートＵＸ３２０（８．７５部）の代わりに、調製例４で得たポリエチレングリコール溶液（１１．７部）を用い、イオン交換水の量を３０．１０部に変更する以外は実施例１と同様にして、水性インクを調製した。【００９６】
［比較例６］
調製例３で得た水性分散液２（３０部）、グリセリン（２０部）、ユーコートＵＸ３２０（三洋化成株式会社製、ウレタン樹脂固形分４０％）（２７．５部）、プロピレングリコール（８部）、ＢＹＫ−３４８（ビックケミー・ジャパン株式会社製、ポリエーテル変性ポリジメチルシロキサン）（０．２部）、及びイオン交換水（１４．３部）を混合し、水性インクを調製した。【００９７】
上記のようにして調製した各インクを用いて、以下の各評価試験を行った。【００９８】
［開放放置後の再吐出性の評価］
調製した各インクを、インクジェットプリンタ（セイコーエプソン株式会社製、ＰＸ−５０４Ａ）に充填し、１００％Ｄｕｔｙ画像の印刷を行った後、吐出を停止した。３０分間放置した後に、再度インクジェット印刷を開始し、その開始直後の吐出状態を目視にて確認し、下記Ａ〜Ｃの３段階の評価基準で評価した。試験結果を下記表１に示す。
−評価基準−
Ａ：印刷部分に擦れが全く認められない。
Ｂ：印刷部分に僅かに擦れが認められる。
Ｃ：印刷部分に明らかに擦れが認められる。【００９９】
［発色性の評価］
調製した各インクを、インクジェットプリンタ（セイコーエプソン株式会社製、ＰＸ−５０４Ａ）に充填し、坪量（重さ）の異なる下記３種類の記録媒体（紙Ａ〜紙Ｃ）に１００％Ｄｕｔｙ画像としてベタ印刷を行った。一般的に、坪量が小さいほど溶剤等による浸透が進んでしまい発色性が落ちると考えられている。得られた記録媒体のインク付与面を所定の大きさ（３５ｃｍ×４０ｃｍ）に裁断し、同じ大きさのポリエステル布（ポンジ）と重ね合わせた後、トランスファープレス機（太陽精機株式会社製、ＴＰ−６００Ａ２）を用いて２００℃×６０秒間の条件にて熱処理し、記録媒体からポリエステル布へ昇華転写捺染を行って、染布を作製した。
紙Ａ：昇華転写紙（Ｈａｎｓｏｌ社製、坪量：５０ｇ／ｍ２）
紙Ｂ：ＰＰＣ用和紙ＫＢ−Ｗ１１５ｗ（コクヨ株式会社製、坪量：６０ｇ／ｍ２）
紙Ｃ：昇華転写紙ＴＲＳ７５−１３２０（株式会社ミマキエンジニアリング製、坪量：７５ｇ／ｍ２）【０１００】
得られた各染布について、測色機（ＧＲＥＴＡＧ−ＭＡＣＢＥＴＨ社製、ＳｐｅｃｔｒｏＥｙｅ）を用いて染色濃度（Ｄｅｎｓｉｔｙ  Ｍａｇｅｎｔａ；ＤＭ）を測定した。結果を下記表１に示す。【０１０１】
［紙面乾燥性の評価］
調製した各インクを、インクジェットプリンタ（セイコーエプソン株式会社製、ＰＸ−５０４Ａ）に充填し、昇華転写紙ＴＲＳ７５−１３２０（株式会社ミマキエンジニアリング製）に１００％Ｄｕｔｙ画像としてベタ印刷を行った。印刷後の用紙上の画像を擦り、欠損しなくなるまでの時間を評価した。結果を下記表１に示す。【０１０２】
【表１】
2018221370.tif 000002
【０１０３】
表１の結果から明らかなように、実施例１〜６の水性インクは、いずれも開放放置後の再吐出性、紙面乾燥性、及び発色性が良好であった。一方、比較例１〜４の水性インクは、いずれも紙面乾燥性及び発色性に劣り、比較例２の水性インクは開放放置後の再吐出性も劣っていた。比較例５の水性インクは、開放放置後の再吐出性が著しく劣っていた。また、比較例６の水性インクは、開放放置後の吐出性及び発色性に劣っていた。【０１０４】
これらの結果から、実施例１〜６の水性インクは上記各性能（開放放置後の再吐出性、紙面乾燥性、発色性）を兼ね備えており、各種記録用インク、特にインクジェット捺染用インクとして極めて有用であることが分かった。
【国際調査報告】
2018221370.tif 000003
2018221370.tif 000004
2018221370.tif 000005
2018221370.tif 000006